(57)【要約】【課題】厚みの小さな凸部によって十分な立体感を表出することができる面材を提供する。【解決手段】本発明面材は、凹凸模様を有する面材であって、連続した面を形成してなる第１模様層と、上記第１模様層の表面を部分的に覆う、凸状の第２模様層とを有し、上記第１模様層及び上記第２模様層は、それぞれ、粒状無機質粒子を含む組成物によって形成されてなり、上記第２模様層における粒状無機質粒子の粒度は、上記第１模様層における粒状無機質粒子の粒度よりも小さいことを特徴とする。【選択図】図２
2019143340.tif 000002
【特許請求の範囲】
【請求項１】
凹凸模様を有する面材であって、
連続した面を形成してなる第１模様層と、
上記第１模様層の表面を部分的に覆う、凸状の第２模様層とを有し、
上記第１模様層及び上記第２模様層は、それぞれ、粒状無機質粒子を含む組成物によって形成されてなり、
上記第２模様層における粒状無機質粒子の粒度は、上記第１模様層における粒状無機質粒子の粒度よりも小さいことを特徴とする面材。
【請求項２】
各模様層における粒状無機質粒子の粒度Ｐが下記式で表わされる場合、
第１模様層における粒状無機質粒子の粒度Ｐ１と、
第２模様層における粒状無機質粒子の粒度Ｐ２が、
Ｐ１＞Ｐ２を満たすことを特徴とする請求項１記載の面材。
＜式＞Ｐ＝（当該模様層における粒径１５０μｍ以上の粒状無機質粒子の重量）／（当該模様層における粒状無機質粒子の総重量）
【請求項３】
上記第２模様層の厚みが３ｍｍ以下であることを特徴とする請求項１または２に記載の面材。
【発明の詳細な説明】
【技術分野】
【０００１】
本発明は、新規な面材に関する。本発明面材は、建築物、土木構造物等の表面被覆に適用することができ、具体的には建築物壁面の模様仕上げ等に適用することができる。
【背景技術】
【０００２】
建築物壁面等においては、景観上の観点から美観性が求められている。近年、このような観点から、例えば天然の石、土、植物等をイメージした模様仕上げが注目されている。
【０００３】
このような模様仕上げに用いる材料として、例えば、特許文献１には、基材の上に、凹凸形状の塗料層を設けてなる表装材が記載されている。
【先行技術文献】
【特許文献】
【０００４】
【特許文献１】特開２００１−２５９５１６号公報
【発明の概要】
【発明が解決しようとする課題】
【０００５】
上記特許文献１のような材料によれば、筋状、帯状等の立体的な凹凸模様を表出することが可能である。しかしながら、このような材料で十分な立体感を得るには、凸部の厚みをある程度大きくし、凹凸による高低差を設ける必要がある。
【０００６】
本発明は、上記問題点を解決するためになされたものであり、厚みの小さな凸部によって十分な立体感を表出することができる面材を提供することを目的とするものである。
【課題を解決するための手段】
【０００７】
本発明者は、鋭意検討の結果、特定の模様層を備えた面材に想到し、本発明を完成するに至った。
【０００８】
すなわち、本発明の面材は、下記の特徴を有するものである。
１．凹凸模様を有する面材であって、
連続した面を形成してなる第１模様層と、
上記第１模様層の表面を部分的に覆う、凸状の第２模様層とを有し、
上記第１模様層及び上記第２模様層は、それぞれ、粒状無機質粒子を含む組成物によって形成されてなり、
上記第２模様層における粒状無機質粒子の粒度は、上記第１模様層における粒状無機質粒子の粒度よりも小さいことを特徴とする面材。
２．各模様層における粒状無機質粒子の粒度Ｐが下記式で表わされる場合、
第１模様層における粒状無機質粒子の粒度Ｐ１と、
第２模様層における粒状無機質粒子の粒度Ｐ２が、
Ｐ１＞Ｐ２を満たすことを特徴とする１．記載の面材。
＜式＞Ｐ＝（当該模様層における粒径１５０μｍ以上の粒状無機質粒子の重量）／（当該模様層における粒状無機質粒子の総重量）
３．上記第２模様層の厚みが３ｍｍ以下であることを特徴とする１．または２．に記載の面材。
【発明の効果】
【０００９】
本発明によれば、凹凸模様を有する面材の凸部の厚みを比較的小さく設定しても、十分な立体感を表出することができる。本発明では、筋状、島状等の凹凸模様を表現することもできる。
【図面の簡単な説明】
【００１０】
【図１】本発明面材の一例を示す平面模式図である。
【図２】本発明面材の一例を示す断面模式図である。
【図３】本発明面材の一例を示す断面模式図である。
【符号の説明】
【００１１】
１：第１模様層
２：第２模様層
Ａ：模様領域Ａ
Ｂ：模様領域Ｂ
３：透明被膜層
【発明を実施するための形態】
【００１２】
以下、本発明を実施するための形態について説明する。
【００１３】
本発明面材は、凹凸模様を有する面材であって、連続した面を形成してなる第１模様層と、第１模様層の表面を部分的に覆う、凸状の第２模様層とを有し、これら第１模様層及び第２模様層が、それぞれ特定の条件を満たすものである。
【００１４】
図１は、本発明面材の一例を示す平面模式図であり、本発明面材を表側（正面）から見た状態を示している。図２は、本発明面材の一例を示す断面模式図である。
【００１５】
図１及び２に示すように、本発明面材は、第１模様層と第２模様層とを有しており、第１模様層が、連続した面を形成し、その第１模様層の表面を部分的に覆うように、非連続的に凸状の第２模様層が形成されている。すなわち、第１模様層が凹部（模様領域Ａ）、第２模様層が凸部（模様領域Ｂ）を形成することにより、面材の表面に凹凸模様が付与されている。模様領域Ａは、第１模様層が視認される領域であり、模様領域Ｂは、第２模様層が視認される領域である。
【００１６】
第１模様層及び第２模様層は、それぞれ、粒状無機質粒子を含む組成物によって形成されてなる。このような模様層は、例えば、粒状無機質粒子、及び樹脂を含む組成物（第１模様層用組成物、第２模様層用組成物等）を硬化させることより形成できる。これにより、粒状無機質粒子が樹脂によって固定化され、粒状無機質粒子にもとづく色調を呈する模様層が得られる。
【００１７】
粒状無機質粒子としては、その母体の材質が無機質であれば、天然品、人工品のいずれも使用することができる。この粒状無機質粒子としては、少なくとも粒状着色無機質粒子を含む態様が好適である。このような粒状着色無機質粒子としては、特に、光透過率が３％未満の不透明なものが好適であり、光透過率が２％以下のものがより好適である。このような粒状着色無機質粒子として、具体的には、例えば、大理石、御影石、蛇紋岩、花崗岩、砂岩、粘板岩、玄武岩、斑れい岩、閃緑岩、安山岩、石灰岩及びこれらの粉砕物、陶磁器粉砕物、セラミック粉砕物、金属粒等が挙げられる。また、蛍石、寒水石、長石、珪石、珪砂、及びこれらの粉砕物、ガラス粉砕物、ガラスビーズ等を、上記条件を満たすように着色したもの等も使用できる。これらは１種または２種以上で使用できる。
【００１８】
上記光透過率とは、濁度計による全光線透過率の値である。この測定では、粒状無機質粒子の試料を内厚５ｍｍの透明ガラス製セル中に充填し、次いで徐々に水を充填した後、セル中の気泡を振動によって取り除いたものを用いる。
【００１９】
各模様層は、上記粒状着色無機質粒子に加えて、粒状透明性無機質粒子を含む形態とすることもできる。このような粒状透明性無機質粒子の使用は、美観性向上の点で好適である。粒状透明性無機質粒子としては、光透過率が３％以上（より好ましくは３〜５０％、さらに好ましくは１０〜３０％）であるものが好適である。粒状透明性無機質粒子としては、例えば、シリカ、寒水石、長石、珪石等及びこれらの粉砕物、ガラス粉砕物、ガラスビーズ等が挙げられ、上記光透過率を満たすものであれば、無色、有色のいずれのタイプも使用できる。これらは１種または２種以上で使用できる。なお、本発明において「ａ〜ｂ」は「ａ以上ｂ以下」と同義である。
【００２０】
粒状無機質粒子としては、その粒径が５ｍｍ以下（より好ましくは１６μｍ〜２ｍｍ、さらに好ましくは２０μｍ〜８５０μｍ）のものを含む態様が好適である。このような範囲内で、粒径、色調等が異なる種々の粒状無機質粒子を組み合せて使用することができる。なお、粒状無機質粒子の粒径は、ＪＩＳ  Ｚ８８０１−１：２０００に規定される金属製網ふるいを用いたふるい分けによって測定される。
【００２１】
粒状無機質粒子を固定化する樹脂は、その被膜が透明性を有するものが好適である。このような樹脂の形態としては、例えば、溶剤可溶型樹脂、非水分散型樹脂、無溶剤型樹脂、水分散型樹脂、水溶性樹脂等が挙げられる。樹脂の種類としては、例えば、アクリル樹脂、ウレタン樹脂、エポキシ樹脂、塩化ビニル樹脂、酢酸ビニル樹脂、アクリルシリコン樹脂、フッ素樹脂、ケイ素樹脂、ポリビニルアルコール、セルロース誘導体等、あるいはこれらの複合物等が挙げられる。これらは１種または２種以上で使用できる。このような樹脂は、架橋反応を生じる性質を有するものであってもよい。
【００２２】
上記樹脂の比率は、固形分換算で、粒状無機質粒子の合計量１００重量部に対し、好ましくは３〜５０重量部、より好ましくは４〜３０重量部、さらに好ましくは５〜２０重量部、特に好ましくは６〜１９重量部である。このような比率であれば、粒状無機質粒子の連接（凝集）による美観を活かした意匠性が付与されやすい。すなわち、粒状無機質粒子の連接体（凝集体）からなる模様層が得られやすい。
【００２３】
各模様層を形成する組成物は、本発明の効果を著しく損なわない限り、必要に応じ、上記以外の成分（添加剤等）を含むものであってもよい。このような成分としては、例えば、可塑剤、防藻剤、抗菌剤、消臭剤、吸着剤、難燃剤、増粘剤、消泡剤、架橋剤、着色顔料、体質顔料、光輝性顔料、蓄光顔料、蛍光顔料、骨材、繊維、紫外線吸収剤、光安定剤、酸化防止剤、触媒等が挙げられる。
【００２４】
本発明において、第２模様層における粒状無機質粒子は、第１模様層における粒状無機質粒子よりも、粒度が小である。本発明面材は、このような態様であることにより、薄膜の凸部によって十分な立体感を表出することができる。このような効果が奏される理由は明らかではないが、第２模様層の光拡散性、発色性等の特性によって、第２模様層の凸部の厚みが比較的薄い（凹凸の高低差が小さい）場合であっても、第１模様層とのコントラストが十分に付与されること等が寄与しているものと考えられる。さらに、このような態様の本発明面材は、非連続である第２模様層に対し、連続した第１模様層を相対的に柔軟にすることができ、面材の可とう性向上等の点でも有利である。
【００２５】
ここで「粒度が小さい」とは、小さい粒径の粒子が相対的に多く存在する状態を示す。各模様層における粒状無機質粒子の粒度は、「粒径１５０μｍ以上の粒状無機質粒子の重量」を「粒状無機質粒子の総重量」で除した値「Ｐ」（以下単に「Ｐ」または「Ｐ値」ともいう）、すなわち下記式にて表すことができる。
＜式＞Ｐ＝（当該模様層における粒径１５０μｍ以上の粒状無機質粒子の重量）／（当該模様層における粒状無機質粒子の総重量）
【００２６】
本発明では、第２模様層におけるＰ値（以下「Ｐ２」ともいう）が、第１模様層におけるＰ値（以下「Ｐ１」ともいう）よりも小であり、Ｐ１＞Ｐ２を満たす。
【００２７】
本発明では、立体感付与等の点から、Ｐ１−Ｐ２が０．１以上（Ｐ１−Ｐ２≧０．１）であることが好ましく、Ｐ１−Ｐ２が０．２以上（Ｐ１−Ｐ２≧０．２）であることがより好ましい。Ｐ１−Ｐ２の上限は、特に限定されないが、全体的な調和感、自然感等の点から、０．９以下（Ｐ１−Ｐ２≦０．９）であることが好ましく、０．７以下（Ｐ１−Ｐ２≦０．７）であることがより好ましい。
【００２８】
また、Ｐ１は、好ましくは０．３〜１．０、より好ましくは０．５〜０．９５、さらに好ましくは０．６〜０．９である。Ｐ２は、好ましくは０〜０．７、より好ましくは０．０５〜０．６、さらに好ましくは０．１〜０．５５である。Ｐ１、Ｐ２がこのような条件を満たすことにより、十分な立体感等を付与しつつ、全体的な調和感、自然感等を得ることができ、いっそう好適である。
【００２９】
第１模様層の厚みは、好ましくは０．３〜６ｍｍ、より好ましくは０．５〜５ｍｍである。この第１模様層の厚みは、第１模様層の平均厚み（無作為に選定した１０点の平均）を算出した値である。
【００３０】
第２模様層の厚みは、好ましくは３ｍｍ以下、より好ましくは０．０５〜２ｍｍ、さらに好ましくは０．１〜１．５ｍｍ、特に好ましくは０．２〜１ｍｍである。本発明では、第２模様層の厚み（すなわち、第１模様層との高低差）が比較的小さい場合であっても、十分な立体感等を得ることができる。これにより、面材の薄膜化、軽量化等を図ることができ、耐擦傷性、耐汚染性、汚れ除去性等の点でも有利な効果を得ることができる。なお、第２模様層の厚みは、第２模様層の底部から凸部頂点までの厚みの平均（無作為に選定した１０点の平均）を算出した値である。
【００３１】
本発明において、第１模様層と第２模様層の色調は、同色であってもよく、異色であってもよい。各模様層の色調は、それぞれの模様層を構成する粒状無機質粒子の色調によって、調整・設定することができる。第１模様層と第２模様層の色調が異色である場合は、コントラストがより明瞭化し、立体感向上等の点で好適であり、この場合、各模様層間の色差は、好ましくは２以上、より好ましくは３以上である。なお、本発明において、各模様層の色調は、色彩色差計で測定したＬ＊、ａ＊、ｂ＊値（無作為に選定した１０点の平均）で表される。色差は、各部位のＬ＊、ａ＊、ｂ＊値から算出される△Ｅ値である。
【００３２】
各模様層は、それぞれ、並置混色による色調を呈することが望ましい。並置混色とは、観察者が一定距離以上離れて色を見た場合に、並置させた複数の色が個々に識別されずに混じり合って見えることである。本発明では、顔料、染料等を用いた混色ではなく、２種（２色）以上の粒状無機質粒子による並置混色を採用することで、自然感等を高めることができる。
【００３３】
本発明では、例えば、筋状、島状等の各種凹凸模様を形成することができる。各模様領域の形状、配置、数、大きさ、幅、高低差、厚み、面積、色調、光沢度等は、所望の模様に応じて適宜設定すればよい。図１及び２では、模様領域Ｂによって筋状の模様が形成されている。本発明では、例えば、岩石や木材等の模様を表現することもできる。
【００３４】
本発明面材は、本発明の効果が奏される限り、第１模様層、第２模様層以外の模様層を有するものであってもよい。例えば、第１及び／または第２模様層の表面に非連続の模様層（例えば、第１及び／または第２模様層とは色調が異なるもの等）を設けたり、あるいは、第１模様層の裏面側に任意色の模様層を設けたりすることができる。
【００３５】
本発明面材は、図３に示すように透明被膜層を有するものであってもよい。このような透明被膜層は、各模様層の表面（好ましくは面材の表面全体）に設けることができる。透明被膜層は、例えば、アクリル樹脂、ウレタン樹脂、アクリルシリコン樹脂、フッ素樹脂、ケイ素樹脂等、あるいはこれらの複合物等の樹脂を含む透明被覆材によって形成できる。このような透明被覆材は、例えば、撥水剤、低汚染化剤、艶消し剤、着色顔料等を含むものであってもよい。透明被覆材が着色顔料を含む場合は、着色透明被膜層が形成できる。
【００３６】
本発明では、このような透明被膜層を設けることにより、模様層による表面凹凸を保持しつつ、耐候性、耐久性等を高めることができ、表面の質感、光沢度等を調整することもできる。透明被膜層の単位面積当たりの重量は、好ましくは５〜２００ｇ／ｍ２、より好ましくは１０〜１００ｇ／ｍ２である。透明被膜層の単位面積当たりの重量は、各模様領域で異なっていてもよい。
【００３７】
本発明面材は、補強材を有するものであってもよい。このような補強材は、例えば、第１模様層の内部及び／または裏面に設けることができる。補強材としては、例えば、織布、不織布、セラミックペーパー、合成紙、メッシュ、クロス、石膏ボード、合板、スレート板、金属板等が挙げられる。この他、例えば、粒状無機質粒子、樹脂等を含む組成物の層を補強材として第１模様層の裏面に設けることもできる。補強材は、上記２種以上の材料からなるものでもよい。このような補強材は、１種または２種以上で使用できる。このような補強材を用いることにより、面材の強度、可とう性等を高めることができる。
【００３８】
本発明面材の製造方法は特に限定されず、種々の方法を採用することができる。一例として、型枠を用いた方法が挙げられる。この方法では、まず所望の模様に対応した凹凸を形成した型枠を用意する。そして、この型枠内に、第２模様層用組成物、第１模様層用組成物を順に充填または塗付し、硬化後に脱型すればよい。各組成物の充填または塗付においては、公知の器具、例えば、スプレー、ローラー、鏝、レシプロ、コーター等が使用できる。透明被膜層を設ける場合は、例えば、脱型後の模様層表面に透明被覆材を塗装する方法、あるいは、型枠内に、透明被覆材、第２模様層用組成物、第１模様層用組成物を順に充填または塗付し、硬化後に脱型する方法等を採用することができる。補強材を導入する場合は、例えば、第１模様層用組成物の硬化前に、第１模様層内部に補強材を埋め込んだり、第１模様層裏面に補強材を積層したりすればよい。
【００３９】
具体的に、図２に示す面材は、例えば以下の方法によって製造できる。
（１）粒状無機質粒子と、樹脂と、必要に応じ添加剤とを常法により混合・攪拌することによって、第１模様層用組成物、第２模様層用組成物をそれぞれ製造する。
（２）内面に所望の凹凸模様を有する型枠を用意し、その凹部に第２模様層用組成物を充填し、次いで全体に第１模様層用組成物を充填し、硬化後に脱型する。
【００４０】
図３に示す面材は、上記（１）、（２）の後、例えば（３）として、脱型後の模様層表面に透明被覆材を塗付・乾燥し透明被膜層を設ける方法等によって製造できる。また、内面に所望の凹凸模様を有する型枠を用意し、その全体に透明被覆材を塗付した後、凹部に第２模様層用組成物を充填し、次いで全体に第１模様層用組成物を充填し、硬化後に脱型する方法等によっても製造できる。
【００４１】
以上の方法で得られた面材は、型枠内面の凹凸が反転し、第１模様層用組成物による模様領域Ａが凹部、第２模様層用組成物による模様領域Ｂが凸部を形成し、立体感等を備えた美観性を発揮することができる。
【００４２】
本発明面材は、上述の方法の他、例えば、第１模様層用組成物を用いて第１模様層を形成後、その表面の一部に、第２模様層用組成物を凸状に塗付する方法等によって製造することもできる。
【００４３】
本発明面材は、建築物壁面等を装飾する材料として使用できる。本発明面材を壁面等に固定する際には、例えば、接着材、接着テープ、釘、ネジ、ボルト、レール等を使用すればよい。建築物壁面等を構成する基材としては、例えば、コンクリート、モルタル、サイディングボード、押出成形板、石膏ボード、パーライト板、合板、煉瓦、プラスチック板、金属板、ガラス、磁器タイル等が挙げられる。これら基材は、その表面に、既に被膜（既存被膜、下塗被膜等）が形成されたものや、壁紙が貼り付けられたもの等であってもよい。
【実施例】
【００４４】
以下に実施例を示し、本発明の特徴をより明確にする。
【００４５】
（模様層用組成物ａ）
粒状着色無機質粒子の混合物（茶色珪砂と赤褐色珪砂の混合物、粒径３２〜６００μｍ、光透過率１％未満）８０重量部、粒状透明性無機質粒子（寒水石；粒径１０６〜４２５μｍ、光透過率１６％）２０重量部、樹脂成分（アクリル樹脂エマルション、固形分５０重量％）３０重量部、及び添加剤（増粘剤、消泡剤等）を混合して、茶色系の模様層用組成物ａを得た。この模様層用組成物ａのＰ値は０．７６である。
【００４６】
（模様層用組成物ｂ）
粒状着色無機質粒子の混合物（黄色珪砂と淡褐色珪砂の混合物、粒径３２〜４２５μｍ、光透過率１％未満）８０重量部、粒状透明性無機質粒子（寒水石；粒径３２〜３００μｍ、光透過率１６％）２０重量部、樹脂成分（アクリル樹脂エマルション、固形分５０重量％）３０重量部、及び添加剤（増粘剤、消泡剤等）を混合して、黄色系の模様層用組成物ｂを得た。この模様層用組成物ｂのＰ値は０．３８である。
【００４７】
（模様層用組成物ｃ）
上記模様層用組成物ｂにおいて、粒状着色無機質粒子の粒度を調整し、Ｐ値が０．４６である黄色系の模様層用組成物ｃを用意した。
【００４８】
（模様層用組成物ｄ）
上記模様層用組成物ｂにおいて、粒状着色無機質粒子の粒度を調整し、Ｐ値が０．２５である黄色系の模様層用組成物ｄを用意した。
【００４９】
（模様層用組成物ｅ）
上記模様層用組成物ｂにおいて、粒状着色無機質粒子の粒度を調整し、Ｐ値が０．７８である黄色系の模様層用組成物ｅを用意した。
【００５０】
（実施例１）
型枠として、複数の筋状の凹凸を有する方形の型枠を用意した。この型枠を内面が上を向くように置き、型枠内面の凹部に模様層用組成物ｂを充填し、次いで全体に模様層用組成物ａを充填し、硬化後に脱型することにより面材１を得た。この面材１は、模様層用組成物ａが第１模様層（凹部）、模様層用組成物ｂが非連続で筋状の第２模様層（凸部）を形成し、第１模様層の厚みは２ｍｍ、第２模様層の厚みは０．５ｍｍ、第１模様層と第２模様層との色差は１６であり、優れた立体感を有し、全体的な調和感、自然感にも優れるものであった。
【００５１】
（実施例２）
上記実施例１と同じ型枠を用意し、型枠内面の凹部に模様層用組成物ｃを充填し、次いで全体に模様層用組成物ａを充填し、硬化後に脱型することにより面材２を得た。この面材２は、模様層用組成物ａが第１模様層（凹部）、模様層用組成物ｃが非連続で筋状の第２模様層（凸部）を形成し、第１模様層の厚みは２ｍｍ、第２模様層の厚みは０．５ｍｍ、第１模様層と第２模様層との色差は１５であり、優れた立体感を有し、全体的な調和感、自然感にも優れるものであった。
【００５２】
（実施例３）
上記実施例１と同じ型枠を用意し、型枠内面の凹部に模様層用組成物ｄを充填し、次いで全体に模様層用組成物ａを充填し、硬化後に脱型することにより面材３を得た。この面材３は、模様層用組成物ａが第１模様層（凹部）、模様層用組成物ｄが非連続で筋状の第２模様層（凸部）を形成し、第１模様層の厚みは２ｍｍ、第２模様層の厚みは０．５ｍｍ、第１模様層と第２模様層との色差は２０であり、優れた立体感を有し、全体的な調和感、自然感にも優れるものであった。
【００５３】
（実施例４）
上記実施例１と同じ型枠を用意し、型枠内面の凹部に模様層用組成物ｄを充填し、次いで全体に模様層用組成物ａを充填し、硬化後に脱型した。次いで、その表面にアクリルシリコン樹脂系透明被覆材を塗付して透明被膜層（単位面積当たりの重量４０ｇ／ｍ２）を設けることにより、面材４を得た。この面材４は、模様層用組成物ａが第１模様層（凹部）、模様層用組成物ｄが非連続で筋状の第２模様層（凸部）を形成し、第１模様層の厚みは２ｍｍ、第２模様層の厚みは０．５ｍｍ、第１模様層と第２模様層との色差は１９であり、優れた立体感を有し、全体的な調和感、自然感にも優れるものであった。
【００５４】
（比較例１）
上記実施例１と同じ型枠を用意し、型枠内面の凹部に模様層用組成物ｅを充填し、次いで全体に模様層用組成物ａを充填し、硬化後に脱型することにより面材５を得た。この面材５は、模様層用組成物ａが第１模様層（凹部）、模様層用組成物ｅが非連続で筋状の第２模様層（凸部）を形成し、第１模様層の厚みは２ｍｍ、第２模様層の厚みは０．５ｍｍ、第１模様層と第２模様層との色差は１８であった。この面材５は、実施例１〜４と比較すると、立体感に欠けるものであった。
【図１】
2019143340.tif 000003
【図２】
2019143340.tif 000004
【図３】
2019143340.tif 000005